(57)【要約】【課題】  簡便な構成により発光点からの出力をモニターすることができる導波路型光モジュールを提供することにあり、特にマルチ発光点をもつ発光素子と光導波路フィルムを用いた導波路型光モジュールにおいて、光導波路毎にそれぞれモニター用受光素子を付けた場合でも出力特性が均一となる導波路型光モジュールを提供する。【解決手段】  発光素子と、該発光素子から出射した光を導波光として導く導波路コアを有する光導波路フィルムと、前記発光素子の出力をモニターするモニター用受光素子と、を有する導波路型光モジュールであって、前記光導波路フィルムにおける導波路コアはその一部に、導波光が漏出する漏出面と、該漏出面から漏出した導波光を前記モニター用受光素子の受光面の方向に光路変換する光路変換面とを有する切れ込み部が設けられていることを特徴とする導波路型光モジュールである。【選択図】  図１
2006208794.tif 000002
【特許請求の範囲】
【請求項１】
発光素子と、該発光素子から出射した光を導波光として導く導波路コアを有する光導波路フィルムと、前記発光素子の出力をモニターするモニター用受光素子と、を有する導波路型光モジュールであって、
前記光導波路フィルムにおける導波路コアはその一部に、導波光が漏出する漏出面と、該漏出面から漏出した導波光を前記モニター用受光素子の受光面の方向に光路変換する光路変換面とを有する切れ込み部が設けられていることを特徴とする導波路型光モジュール。
【請求項２】
前記発光素子が平面型発光素子であり、該平面型発光素子の光出射部が前記光導波路フィルムの端部近傍の側面に結合されていて、かつ前記光導波路フィルムの前記平面型発光素子との結合部と対向する位置に、前記平面型発光素子から出射した導波光を反射し光路変換する光路変換用ミラー面を有することを特徴とする請求項１に記載の導波路型光モジュール。
【請求項３】
前記切れ込み部の漏出面と光路変換面とが空気に接していることを特徴とする請求項１に記載の導波路型光モジュール。
【請求項４】
前記光路変換面が、導波路コアの延伸方向に対し３０°〜６０°傾斜している面であることを特徴とする請求項１に記載の導波路型光モジュール。
【請求項５】
請求項１に記載の導波路型光モジュールに用いる光導波路フィルムであって、下部クラッドフィルム、導波路コア、及び上部クラッドフィルムを有し、前記導波路コアはその一部に導波光が漏出する漏出面と、該漏出面から漏出した導波光を光路変換する光路変換面とを有する切れ込み部を有することを特徴とする光導波路フィルム。
【請求項６】
請求項５に記載の光導波路フィルムの製造方法であって、
１）鋳型形成用硬化性樹脂の硬化層から形成され、かつ、導波路コア凸部に対する凹部と、該凹部の一端及び他端にそれぞれ連通する貫通孔が２以上設けられた鋳型を準備する工程、
２）前記鋳型に該鋳型との密着性が良好な下部クラッドフィルムを密着させる工程、
３）下部クラッドフィルムを密着させた鋳型の凹部の一端にある貫通孔に、コア形成用硬化性樹脂を充填し、鋳型の凹部の他端にある貫通孔から減圧吸引してコア形成用硬化性樹脂を前記鋳型凹部に充填する工程、
４）充填したコア形成用硬化性樹脂を硬化させ、鋳型を下部クラッドフィルムから剥離する工程、
５）導波路コアが形成された下部クラッドフィルムの上に上部クラッドフィルムを形成する工程、
６）上部クラッドフィルムまたは下部クラッドフィルムの表面から、導波路コアの一部に導波光が漏出する漏出面と、該漏出面から漏出した導波光を光路変換する光路変換面とを有する切れ込み部を形成する工程、
を有することを特徴とする光導波路フィルムの製造方法。
【請求項７】
前記切れ込み部における光路変換面を、光導波路フィルムに対する該光路変換面の傾斜角と同じ傾斜角を有するダイシングブレードを用いたダイシングソーの切削加工により形成することを特徴とする請求項６に記載の光導波路フィルムの製造方法。
【請求項８】
前記光導波路フィルムの一端を、４５°傾斜付きダイシングブレードを用いたダイシングソーの切削加工によりミラー面を形成することを特徴とする請求項６に記載の光導波路フィルムの製造方法。
【発明の詳細な説明】
【技術分野】
【０００１】
本発明は、光導波路フィルムとＶＣＳＥＬ等の発光素子とを組み合わせた安価な導波路フィルム型光モジュール、それに用いる光導波路フィルム及びその製造方法に関する。
【背景技術】
【０００２】
高分子光導波路の製造方法としては、
（１）フイルムにモノマーを含浸させてコア部を選択的に露光して屈折率を変化させフイルムを貼り合せる方法（選択重合法）、（２）コア層及びクラッド層を塗布後、反応性イオンエッチングを用いてクラッド部を形成する方法（ＲＩＥ法）、（３）高分子材料中に感光性の材料を添加した紫外線硬化性樹脂を用いて、露光・現像するフォトリソグラフィー法を用いる方法（直接露光法）、（４）射出成形を利用する方法、（５）コア層及びクラッド層を塗布後、コア部を露光してコア部の屈折率を変化させる方法（フォトブリーチング法）等が提案されている。
【０００３】
しかし、（１）の選択重合法はフイルムの貼り合わせに問題があり、（２）や（３）の方法は、フォトリソグラフィー法を使うためコスト高になり、（４）の方法は、得られるコア径の精度に課題がある。また、（５）の方法はコア層とクラッド層との十分な屈折率差が設けられないという問題がある。
現在、性能的に優れた実用的な方法は、（２）や（３）の方法のみであるが前記のごときコスト高の問題がある。そして（１）ないし（５）のいずれの方法も、大面積でフレキシブルなプラスチック基材に高分子光導波路を形成するのに適用し得るものでない。
【０００４】
これに対し本発明者等は、前記のごとき従来の高分子光導波路の製造方法とは全く異なる方法として、鋳型を用いることによる高分子光導波路の製造方法を発明し出願した（以下の特許文献１から３までを参照）。この方法は、極めて簡便に低コストで高分子光導波路を作製することが可能で、鋳型作製が可能であればどのようなパターン形状を有するものでも簡易に作製可能である。更に、従来作製が困難であったフレキシブル基材の上に光導波路を作製することが可能となった。
【０００５】
ところで、最近、ＩＣ技術やＬＳＩ技術において、動作速度や集積度向上のため、高密度な電気配線の代わりに、機器装置間、機器装置内の基板間、チップ内において光配線を用いることが注目されている。
【０００６】
光配線のための素子として、例えば、以下の特許文献４には、コアとコアを包囲するクラッドを有する高分子光導波路の、コア・クラッド積層方向に発光素子及び受光素子を備え、更に発光素子からの光をコアに入射させるための入射側ミラーとコアからの光を受光素子に出射させるための出射側ミラーを有する光学素子であって、発光素子から入射側ミラー及び出射側ミラーから受光素子に至る光路に相当する箇所において、クラッド層を凹状に形成し、発光素子からの光及び出射側ミラーからの光を収束させた光学素子が記載されている。また、以下の特許文献５には、コアとコアを包囲するクラッドを有する高分子光導波路のコア端面に発光素子からの光を入射させる光学素子において、コアの光入射端面を発光素子に向かって凸面となるように形成し、発光素子からの光を収束させて導波損失を抑えた光学素子が記載されている。
【０００７】
さらに、以下の特許文献６には、電子素子と光素子とを集積化した光電融合回路基板の上に高分子光導波路回路が直接組み立てられた光電子集積回路が記載されている。
前記光配線において前記のごとき素子を実装して、装置内に組み込むことができれば、光配線の組み立てを考える際の自由度を大きくすることが可能になり、その結果としてコンパクトで小さな受発光素子を作ることができる。
【０００８】
しかしながら、これまでに提案されている方法は、光路を９０°折り返すミラーを形成するためにミラー部を埋め込む必要があったり、光導波路と受発光素子を貼り合わせる場合にも位置合わせを高精度に行う必要があり、実装に要するコストが大きな問題となっていた。
【０００９】
ところで、ＶＣＳＥＬ等の発光素子の光を光ファイバに接続するためのコネクタに導く目的の光モジュールでは、マイクロレンズ及び４５°ミラーを通して光を結合させる形式のものが一般的である。しかしこの構成では発光素子側に１つもしくは２つ、また光ファイバ側にも１つはマイクロレンズが必要となり、それらを形成するコスト及び光軸合わせのコストが掛かる。また空間伝搬する光を４５°ミラーで反射させるため、効率を高めるためにアルミ等を蒸着する必要がある。これもコスト高を招く。
【００１０】
そこで光導波路フィルムを用いた光モジュールが低コスト化のために注目されている。その理由は、光導波路フィルムの端面を４５°ミラー面に加工して、ＶＣＳＥＬ等の平面型発光素子に直接接着することにより、マイクロレンズが不要で結合が可能になるからである。ここで光導波路フィルムを作製する方法としては、下記特許文献１ないし３に記載の製造方法が低コスト化のために有力である。
【００１１】
ところがＶＣＳＥＬ等のレーザー素子は、例えば外部温度によりその光出力が変動する。安定した光出力を得るには光出力をモニターし、その変化量を観測してこの光出力が一定になるようにレーザー素子の駆動電流を変化させるフィードバック制御を行う必要があるため、例えば導波路型光モジュールの場合は、分岐導波路を設定して光出力の一部をモニター用に取り出すなどの工夫がなされている。しかし１×４のＶＣＥＬアレイのようにマルチ発光点を用いる場合、モニター用フォトディテクタ（ＰＤ）の配置場所及び該ＰＤまで分岐した導波路による光路をつなぐことが難しい。例えば光導波路フィルムの側面にモニター用ＰＤを配置すれば、外側の２つの発光点に結合している導波路から分岐させ、簡単にＰＤまで出力光の一部をモニター用に導くことができる。しかし内側の２つの発光点に結合している導波路から分岐して導波路側面のＰＤに光を導くには、外側の導波路と交差してしまう。交差部分を直交させればクロストークはほとんど生じないものの、外側の導波路はこの部分で若干の導波損失が発生して内側と外側で出力特性が異なるという問題があった。この場合、コストダウンのためにモニター用ＰＤを１×４にまとめて外側に配置すると、さらにモニター用導波路の交差が増え損失が増加する可能性があり、さらにアレイ導波路の出力特性が異なる問題が生じる。
【特許文献１】特開２００４−２９５０７号公報
【特許文献２】特開２００４−８６１４４号公報
【特許文献３】特開２００４−１０９９２７号公報
【特許文献４】特開２０００−３９５３０号公報
【特許文献５】特開２０００−３９５３１号公報
【特許文献６】特開２０００−２３５１２７号公報
【発明の開示】
【発明が解決しようとする課題】
【００１２】
本発明は前記のごとき問題点に鑑みてなされたものであり、その目的は、簡便な構成により発光点からの出力をモニターすることができる導波路型光モジュールを提供することにあり、特にマルチ発光点をもつ発光素子と光導波路フィルムを用いた導波路型光モジュールにおいて、光導波路毎にそれぞれモニター用受光素子を付けた場合でも出力特性が均一となる導波路型光モジュールを提供すること、さらに前記導波路型光モジュールに用いる光導波路フィルム及びその製造方法を提供することを目的とする。
【課題を解決するための手段】
【００１３】
前記課題を解決する手段は以下の通りである。即ち、
＜１＞  発光素子と、該発光素子から出射した光を導波光として導く導波路コアを有する光導波路フィルムと、前記発光素子の出力をモニターするモニター用受光素子と、を有する導波路型光モジュールであって、前記光導波路フィルムにおける導波路コアはその一部に、導波光が漏出する漏出面と、該漏出面から漏出した導波光を前記モニター用受光素子の受光面の方向に光路変換する光路変換面とを有する切れ込み部が設けられていることを特徴とする導波路型光モジュールである。
【００１４】
＜２＞  前記発光素子が平面型発光素子であり、該平面型発光素子の光出射部が前記光導波路フィルムの端部近傍の側面に結合されていて、かつ前記光導波路フィルムの前記平面型発光素子との結合部と対向する位置に、前記平面型発光素子から出射した導波光を反射し光路変換する光路変換用ミラー面を有することを特徴とする前記＜１＞に記載の導波路型光モジュールである。
【００１５】
＜３＞  前記切れ込み部の漏出面と光路変換面とが空気に接していることを特徴とする前記＜１＞に記載の導波路型光モジュールである。
【００１６】
＜４＞  前記光路変換面が、導波路コアの延伸方向に対し３０°〜６０°傾斜している面であることを特徴とする前記＜１＞に記載の導波路型光モジュールである。
【００１７】
＜５＞  前記＜１＞に記載の導波路型光モジュールに用いる光導波路フィルムであって、下部クラッドフィルム、導波路コア、及び上部クラッドフィルムを有し、前記導波路コアはその一部に導波光が漏出する漏出面と、該漏出面から漏出した導波光を光路変換する光路変換面とを有する切れ込み部を有することを特徴とする光導波路フィルムである。
【００１８】
＜６＞  前記＜５＞に記載の光導波路フィルムの製造方法であって、
１）鋳型形成用硬化性樹脂の硬化層から形成され、かつ、導波路コア凸部に対する凹部と、該凹部の一端及び他端にそれぞれ連通する貫通孔が２以上設けられた鋳型を準備する工程、
２）前記鋳型に該鋳型との密着性が良好な下部クラッドフィルムを密着させる工程、
３）下部クラッドフィルムを密着させた鋳型の凹部の一端にある貫通孔に、コア形成用硬化性樹脂を充填し、鋳型の凹部の他端にある貫通孔から減圧吸引してコア形成用硬化性樹脂を前記鋳型凹部に充填する工程、
４）充填したコア形成用硬化性樹脂を硬化させ、鋳型を下部クラッドフィルムから剥離する工程、
５）導波路コアが形成された下部クラッドフィルムの上に上部クラッドフィルムを形成する工程、
６）上部クラッドフィルムまたは下部クラッドフィルムの表面から、導波路コアの一部に導波光が漏出する漏出面と、該漏出面から漏出した導波光を光路変換する光路変換面とを有する切れ込み部を形成する工程、
を有することを特徴とする光導波路フィルムの製造方法である。
【００１９】
＜７＞  前記切れ込み部における光路変換面を、光導波路フィルムに対する該光路変換面の傾斜角と同じ傾斜角を有するダイシングブレードを用いたダイシングソーの切削加工により形成することを特徴とする前記＜６＞に記載の光導波路フィルムの製造方法。
【００２０】
＜８＞  前記光導波路フィルムの一端を、４５°傾斜付きダイシングブレードを用いたダイシングソーの切削加工によりミラー面を形成することを特徴とする前記＜６＞に記載の光導波路フィルムの製造方法である。
【発明の効果】
【００２１】
本発明の導波路型光モジュールによれば、導波路コアに特定の切れ込み部を形成した光導波路フィルムを、発光素子と発光素子の出力をモニターするモニター用受光素子に配置することのみで、発光素子の出力をモニター可能であり、従来においては必要であったマイクロレンズの位置合わせなどの工程が不要である。
また、本発明の導波路型光モジュールにおいては、発光素子は光導波路フィルムの端部に結合させるだけでよく、特別に作製したミラー、レンズ等を用いる必要がない。従って本発明の導波路型光モジュールは、実装が容易であるとともにシンプルな構造を有しており、極めて安価に作製可能である。また、実装されたモジュールは非常にコンパクトである。
また、本発明の導波路型光モジュールに用いる光導波路フィルムも簡便な方法で作製でき、切れ込み部作製のための工程増加も最小限に留められるので、光導波路フィルムも安価に作製可能である。
さらに、光導波路フィルムの導波路コアが複数ある場合、各導波路コアからのモニター光の取り出しが導波路コア毎に独立していて他の導波路コアに影響を与えず、各導波路コアからのモニター光は発光点の出力を正確に反映するため、モニターによるフィードバック制御が正確に行われ、その結果、各導波路コア末端から均一な出力がなされることになる。また従来技術のように、導波路コアを分岐させることにより生ずる交差に起因した導波損失の発生の可能性もないので、この点からも各導波路コアからの出力が均一となる。
【発明を実施するための最良の形態】
【００２２】
以下、先ず、本発明の導波路型光モジュールについて説明する。
＜導波路型光モジュール＞
本発明の導波路型光モジュールは、発光素子と、該発光素子から出射した光を導波光として導く導波路コアを有する光導波路フィルムと、前記発光素子の出力をモニターするモニター用受光素子（以下単に「モニター用受光素子」又は「受光素子」という。）と、を有し、前記光導波路フィルムにおける導波路コアはその一部に、導波光が漏出する漏出面と、該漏出面から漏出した導波光を前記モニター用受光素子の受光面の方向に光路変換する光路変換面とを有する切れ込み部が設けられていることを特徴とする。
【００２３】
光導波路フィルムの端部と発光素子との結合は、発光素子の種類により適宜選択される。例えば、発光素子が平面型発光素子の場合には、光導波路フィルムの一端部に光路変換用ミラー面（例えば４５°ミラー面）を形成し、該光路変換用ミラー面と対向する位置に発光素子を結合する。また、発光素子が端面発光型の場合には、光導波路フィルムの端面を端面発光素子と直接結合が可能なように、例えば垂直端面を形成し端面同士を結合する。
以下の光導波路フィルムにおいては、その一端部に光路変換用ミラー面を設けたものについて説明するが、本発明はこれに限定されるものではない。
【００２４】
図１を用いて本発明の導波路型光モジュールの例を説明する。
まず、図１に、切れ込み部が空気に接触している態様を示す。図１中、１０は光導波路フィルムを、１０ａは光路変換用ミラー面を、１２は下部クラッドフィルムを、１４は導波路コアを、１６は上部クラッドフィルムを、１８は切れ込み部を、１８ａは導波路コアを導波した光が漏出する漏出面を、１８ｂは該漏出した光が光路変換される光路変換面をそれぞれ示す。また、２０は発光素子を、２２は発光点を、２４は電極をそれぞれ示す。３０はモニター用受光素子である。光路変換用ミラー面１０ａが形成された光導波路フィルム１０の端部側面には図示しない接着剤で発光素子２０と結合されていて、また、モニター用受光素子３０は下部クラッドフィルム１２と同様に結合されている。また、点線は発光点からの光路を示す。
【００２５】
前記光路変換用ミラー面１０ａ及び漏出した光を光路変換する光路変換面１８ｂにおいて、９０°光路変換を行うためには、光路変換用ミラー面１０ａを４５°ミラー面に、光路変換面１８ｂを４５°傾斜面とすればよく、図１においてはこのような構成となっている。
発光点から出射する光は４５°ミラー面たる光路変換用ミラー面１０ａにより光路変換された後、導波路コア１４中を導波し、大部分が導波路コア１４の他端部から出射するが、その一部は切れ込み部１８の漏出面１８ａから漏れ出し、該漏れ出した光が直進して光路変換面１８ｂにより光路を変換され、モニター用受光素子３０に受光される。この態様の導波路型光モジュールにおいては、切れ込み部１８は下部クラッドフィルム１２の表面から導波路コア１４内側に向かって形成されており、切れ込み部１８は低屈折率の空気に接しているので、その一部が反射されモニター光となりモニター用受光素子３０に入射する。
【００２６】
光路変換面１８ｂの傾斜角度は、３０°〜６０°であることが好ましい。モニター用受光素子の受光面の大きさと下部クラッドフィルムの厚みにもよるが、３０°より小さいとモニター用受光素子の受光面が、導波光の漏出面１８ａ側の下部クラッドフィルムの下部へ隠れてしまい、モニター用受光素子の受光面へ到達する光量が少なくなり、光検出が困難となる場合がある。また、６０°を超えると、前記同様、漏出した導波光が光路変換される面１８ｂ側の導波路下側クラッドの下部へ隠れてしまい、モニター用受光素子の受光面へ到達する光量が少なくなり、光検出が困難となる場合がある。
【００２７】
本態様の光導波路フィルムにおいては、コア寸法に対する切れ込み部深さの割合により損失が決まる。例えば５０μｍ角の導波路コアに対して、クラッドフィルム表面から導波路コア上面の５μｍまで切れ込み部を加工する場合、この切れ込み構造による損失は約１割に抑えられる。
【００２８】
切れ込み部の深さ（大きさ）は、導波路コアの導波光を切れ込みにより漏出させ、該漏出した光を光路変換面によって光路変換される光の量がモニター用受光素子においてモニターするのに必要かつ十分な量となるように形成することが好ましい。
切れ込み部の光路変換面により光路変換される光量は、光路変換面の深さだけでなく、モニター用受光素子の有する特性によって、モニターするために必要な光量も変化する。
従って、導波路コアにおける切れ込み深さは、これら要因を考慮して適宜決められる。
また、前記切れ込み部を設ける位置は、適切なモード分散状態を得るために、水平方向から見て発光素子の発光点から若干離れた位置、即ち光導波路フィルムの光路変換用ミラー面にかからないような位置にすることが望ましい。具体的には水平方向で変換ミラー面から１ｍｍ以上の間隔があることが望ましい。またモニター用受光素子を配置する都合からも発光点から１ｍｍ以上の間隔があることが望ましい。
【００２９】
切れ込み部の形成方法に制限はなく、切れ込み部の形成箇所、大きさ、形状等により適宜選択可能である。
前記の図１における切り込み部の場合には、例えば、先端断面が所望角度と同様の傾斜をもつダイシングブレードを備えたダイシングソーでダイシングする方法が可能で簡便な方法である。
ダイシングソーとして、例えば、（株）ディスコ製ＤＡＤ３２１などが用いられる。ダイシングソーを用いることにより、例えば実質的なブレード位置誤差を３μｍ程度に抑えることが可能である。従って、５０×５０μｍ角の導波路コアに対して、導波路コア上面から１０μｍ程度の深さまで切れ込みを形成する制御が可能になる。また導波路アレイを構成する複数の導波路コアに対して、均等に切れ込みを形成するため、アレイ間のバラツキが生じない。またこのような方法で作製した場合、切れ込み部にクラッド材が流れ込んでいても、透過光が放射モードになる比率が少なくなるため、損失が減少する利点がある。
【００３０】
一方、前記光路変換用ミラー面は、発光素子から出射した光を導波路コアに導くためのミラー面となるように形成する。特に、４５°傾斜付きダイシングブレードを用いたダイシングソーの切削加工により形成することが簡便に形成することができ好ましい。
４５°傾斜付きダイシングブレードとして、例えば、（株）ディスコ製４５°形状ブレードなどが用いられる。また、高い反射率を確保するには、該ダイシングソーを用いて傾斜面を形成後、該傾斜面に、金、白金、アルミニウムなどの金属の薄膜を成膜することが好ましい。前記光路変換用ミラー面に金属薄膜を成膜すると、高い反射率が得られ、該ミラー面での損失が少なくでき、発光素子の出射光を十分に利用することができる。
【００３１】
次に、本発明の導波路型光モジュールの更に他の態様について図２により説明する。図２は、光導波路フィルムの導波光出射端部を他の素子（例えば光ファイバ）に接続するためのコネクタ、例えば市販のＭＴコネクタと互換性のあるコネクタを結合した導波路型光モジュールの一例を示す。図２（Ａ）はその平面図を、図２（Ｂ）は図２（Ａ）のＸ−Ｘ断面図を、図２（Ｃ）は図２（Ａ）のＹ−Ｙ断面図をそれぞれ示す。図２（Ａ）ないし図２（Ｃ）において、１０は光導波路フィルムを、１０ａは４５°ミラー面を、１４は導波路コア（図３参照）を、２０は発光素子を、３０は受光素子を、４０はセラミックパッケージを、４２は電極を、４４は電極ピンをそれぞれ示す。６０はコネクタであり、６２及び６４は他の素子（例えば光ファイバ）に設けたコネクタ（図示せず）と位置合わせするためにコネクタ６０に設けた孔である。図示しないが発光素子２０の電極２４（図３参照）はセラミックパッケージにおける電極４２と結線される。
【００３２】
また、図３は、図２（Ａ）中のＡ部分を拡大した詳細図であり、図３（Ａ）はその平面図を、図３（Ｂ）はそのＸ−Ｘ断面図である。図３（Ａ）及び図３（Ｂ）中、１４は導波路コアを、１８は光導波路フィルムに設けた切り込み部を、２２は発光素子の発光点を、２４は発光素子の電極をそれぞれ示す。
この導波路型光モジュールにおいては、発光素子、光導波路フィルム及び受光素子はセラミックパッケージの上に配置される。発光素子、態様によっては受光素子もセラミックパッケージ上に接着剤等で接合され、発光素子と光導波路フィルムの端部（４５°ミラー面形成端部）も接着剤等で接合される。この際、光導波路フィルムと発光素子は、発光素子の発光点からの光が光導波路フィルムの光路変換用ミラー面に入射されるように位置合わせされ、また受光素子は、光導波路フィルムに設けられた切れ込み部により漏出した導波光を光路変換する面からの反射光が入射する位置に受光素子の受光点が配置される。
【００３３】
受光素子の電極は、受光がモニターできるよう結線されていればよく、またセラミックパッケージとワイヤーボンディング等による結線が行える位置に設計されていればよいので、導波路外側となるよう設計されていてもよいが、受光点傍にすると前記光導波路フィルムに設けられた切れ込み部が空隙となっているため、ワイヤーボンディング等による結線を妨げるものではなく、受光素子アレイのサイズを小さくできるので、素子作製の集積度が向上してコストを低減できる。さらに光モジュールとしても、実装面積を低減できるので、モジュールサイズを小さくすることができる利点がある。
【００３４】
《発光素子及びモニター用受光素子》
発光素子としては、光導波路フィルムの端部と接着結合させる点から、平面型発光素子が好ましく用いられる。平面型発光素子としては、ＶＣＳＥＬ、ＬＥＤ等が挙げられる。
また、モニター用受光素子としては、光導波路フィルムのクラッドフィルムと接着結合させる点から、平面型受光素子が好ましく用いられる。モニター用に用いる平面型受光素子としては、Ｐｉｎフォトダイオード、アバランシェフォトダイオード等が挙げられる。
【００３５】
《光導波路フィルム》
本発明において用いる光導波路フィルムは、図１に示すように下部クラッドフィルム、導波路コア、上部クラッドフィルム、及び切れ込み部を有している。光導波路フィルムは、例えば、以下の工程により作製することが好ましい。
【００３６】
図１（Ａ）、図１（Ｂ）及び図１（Ｃ）で示される態様の光導波路フィルムを作製するには、以下の方法が好ましく用いられる。
１）鋳型形成用硬化性樹脂の硬化層から形成され、かつ、導波路コア凸部に対する凹部と、該凹部の一端及び他端にそれぞれ連通する貫通孔が２以上設けられた鋳型を準備する工程、
２）前記鋳型に該鋳型との密着性が良好な下部クラッドフィルムを密着させる工程、
３）下部クラッドフィルムを密着させた鋳型の凹部の一端にある貫通孔に、コア形成用硬化性樹脂を充填し、鋳型の凹部の他端にある貫通孔から減圧吸引してコア形成用硬化性樹脂を前記鋳型凹部に充填する工程、
４）充填したコア形成用硬化性樹脂を硬化させ、鋳型を下部クラッドフィルムから剥離する工程、
５）コアが形成された下部クラッドフィルムの上に上部クラッドフィルムを形成する工程、
６）上部クラッドフィルムまたは下部クラッドフィルムの表面から、導波路コアの一部に導波光が漏出する漏出面と、該漏出面から漏出した導波光を光路変換する光路変換面とを有する切れ込み部を形成する工程、
【００３７】
以上の、光導波路フィルムの製造工程の１）から６）までの工程を図４により説明する。なお、説明を簡明にするため、導波路コアを１本設けたものについて説明する。図４（Ａ）は原盤１００を示し、１２０は導波路コアに対応する凸部である。この原盤１００の凸部形成面に鋳型形成用硬化性樹脂を塗布又は注型した後硬化させる（図４（Ｂ）参照）。図４（Ｂ）中、２００ａは硬化樹脂層である。その後硬化樹脂層２００ａを剥離すると、凹部が形成された硬化樹脂層２００ａが得られる。凹部２２０が形成された硬化樹脂層２００ａに、凹部２２０に連通する貫通孔２６０及び２８０を凹部両端に打抜き等により形成して鋳型２００（図４（Ｃ）参照）を得る。
【００３８】
次に、図４（Ｄ）が示すように、鋳型にクラッドフィルム３００を密着させる。その後鋳型に形成されている貫通孔２６０にコア形成用硬化性樹脂を入れ、他端の貫通孔２８０から減圧吸引して鋳型凹部２２０にコア形成用硬化性樹脂を充填する。その後該樹脂を硬化させ鋳型を剥離すると、図４（Ｅ）に示されるように、クラッドフィルム３００上に光導波路コア３２０が形成される。
【００３９】
この後、導波路コアが形成されたクラッドフィルムの上に、クラッドフィルム４００を形成し（図４（Ｆ）参照）、最後に貫通孔２６０及び２８０内で硬化した樹脂部分をダイシングソー等で切り落として光導波路フィルム１０とする（図４（Ｇ）参照）。
【００４０】
次に、各工程について詳述する。
１）鋳型形成用硬化性樹脂の硬化層から形成され、かつ、導波路コア凸部に対応する凹部と、該凹部の一端及び他端にそれぞれ連通する貫通孔が２つ以上設けられた鋳型を準備する工程
鋳型の作製は、導波路コアに対応する凸部を形成した原盤を用いて行うことが好ましいが、これに限定されるものではない。以下では、原盤を用いる方法について説明する。
【００４１】
＜原盤の作製＞
導波路コアに対応する凸部を形成した原盤の作製には、従来の方法、例えばフォトリソグラフィー法を特に制限なく用いることができる。また、本出願人が先に出願した電着法又は光電着法により高分子光導波路を作製する方法（特願２００２−１０２４０号）も、原盤を作製するのに適用できる。原盤に形成される光導波路に対応する凸部の大きさは高分子光導波路の用途等に応じて適宜決められる。例えばシングルモード用の光導波路の場合には、１０μｍ角程度の導波路コアを、マルチモード用の光導波路の場合には、５０〜１００μｍ角程度の導波路コアが一般的に用いられる。しかしながら、用途によっては数百μｍ角程度とさらに大きなコア部を持つ光導波路も利用される。
【００４２】
＜鋳型の作製＞
鋳型作製の一例として、前記のようにして作製した原盤の凸部形成面に、鋳型作製用硬化性樹脂を塗布したり注型する等の方法により鋳型形成用硬化性樹脂の層を形成した後、必要に応じて乾燥処理をし、硬化処理を行い、その後硬化樹脂層を原盤から剥離して前記凸部に対応する凹部が形成された型をとり、その型に凹部の一端及び他端にそれぞれ連通する貫通孔を形成する方法が挙げられる。前記連通孔は、例えば、前記型を所定形状に打ち抜くことにより形成できる。打ち抜いた貫通孔の場合であっても、鋳型とクラッド用フィルム基材との密着性がよく、鋳型凹部以外にクラッドフィルムとの間に空隙が形成されないため、凹部以外にコア形成用硬化性樹脂が浸透するところはない。
前記型（樹脂硬化層）の厚さは、鋳型としての取扱性を考慮して適宜決められるが、一般的に０．１〜５０ｍｍ程度が適切である。
また、前記原盤にはあらかじめ離型剤塗布等の離型処理を行って鋳型との剥離を促進することが望ましい。
【００４３】
コア形成用硬化性樹脂進入側に設ける貫通孔は液（コア形成用硬化性樹脂）溜めの機能を有する。進入側の貫通孔の形状や大きさは、貫通孔が凹部の進入端に連通し、かつ、液溜めの機能を有していれば特に制限はないが、液溜め機能を有するため、その断面積が、鋳型をクラッドフィルムに密着させた場合、該基材に接する側が大きく基材から離れるに従い小さくなるような錐形にすると、コア形成用硬化性樹脂を凹部に充填、硬化後、鋳型とコア用樹脂が硬化形成されたクラッドフィルムとの剥離がしやすくなる。また、コア形成用硬化性樹脂排出側に設ける貫通孔は、該樹脂を鋳型凹部に充填する際、鋳型凹部を減圧するための減圧吸引口に用いられる。排出側の貫通孔は、凹部の排出端に連通し、かつ、減圧吸引に用いることができれば、その形状や大きさに特に制限はない。
【００４４】
次に鋳型作製の他の例として、原盤に光導波路コアに対応する凸部だけでなく貫通孔形成のための凸部（この凸部の高さは鋳型形成用硬化性樹脂の硬化層の厚さより高くする）を設け、この原盤に鋳型形成用硬化性樹脂を貫通孔形成のための凸部が樹脂層を突き抜けるように塗布等し、次いで樹脂層を硬化させ、その後硬化樹脂層を原盤から剥離する方法を挙げることができる。
【００４５】
鋳型作製に用いる鋳型作製用硬化性樹脂としては、その硬化物が原盤から容易に剥離できること、鋳型（繰返し使用する）として一定以上の機械的強度や寸法安定性を有すること、凹部形状を維持する硬さ（硬度）を有すること、クラッドフィルムとの密着性が良好なことが好ましい。鋳型形成用硬化性樹脂には、必要に応じて各種添加剤を加えることができる。
【００４６】
鋳型形成用硬化性樹脂には、原盤の表面に塗布や注型等することが可能で、また、原盤に形成された個々の光導波路コアに対応する凸部を正確に転写しなければならないので、ある限度以下の粘度、例えば、５００〜７０００ｍＰａ・ｓ程度を有することが好ましい。（尚、本発明において用いる「鋳型形成用硬化性樹脂」の中には、硬化後、弾性を有するコム状体となるものも含まれる。）また、粘度調節のために溶剤を、溶剤の悪影響が出ない程度に加えることができる。
【００４７】
前記鋳型形成用硬化性樹脂としては、前記のごとき剥離性、機械強度・寸法安定性、硬度、クラッド用基材との密着性の点から、硬化後、シリコーンゴム（シリコーンエラストマー）又はシリコーン樹脂となる硬化性オルガノポリシロキサンが好ましく用いられる。前記硬化性オルガノポリシロキサンは、分子中にメチルシロキサン基、エチルシロキサン基、フェニルシロキサン基を含むものが好ましい。また、前記硬化性オルガノポリシロキサンは、一液性のものでもまた硬化剤と併せて用いる二液性のものでもよく、また、熱硬化型のものでも、また室温硬化型（例えば空気中の水分で硬化するもの）のものでもよく、更に他の硬化（紫外線硬化等）を利用するものであってもよい。
【００４８】
硬化性オルガノポリシロキサンとしては、硬化後シリコーンゴムとなるものが好ましく、これには通常液状シリコーンゴム（「液状」の中にはペースト状のように粘度の高いものも含まれる）と称されているものが用いられ、硬化剤と組み合わせて用いる二液型のものが好ましく、中でも付加型の液状シリコーンゴムは、表面と内部が均一にかつ短時間に硬化し、またその際、副生成物がなく又は少なく、かつ離型性に優れ、収縮率も小さいので好ましい。
【００４９】
前記液状シリコーンゴムの中でも特にジメチルシロキサンゴムが密着性、剥離性、強度及び硬度の点から好ましい。また、液状ジメチルシロキサンゴムの硬化物は、一般に屈折率が１．４３程度と低いために、これから作った鋳型は、クラッド用基材から剥離させずに、そのままクラッドフィルムとして好ましく利用することができる。この場合には、鋳型と、充填したコア形成用樹脂及びクラッド用基材とが剥がれないような工夫が必要になる。
【００５０】
液状シリコーンゴムの粘度は、光導波路コアに対応する凸部を正確に転写し、かつ気泡の混入を少なくして脱泡し易くする観点と、数ミリの厚さの鋳型形成の点から、５００〜７０００ｍＰａ・ｓ程度のものがより好ましい。
【００５１】
鋳型の表面エネルギーは、１０〜３０ｄｙｎ／ｃｍ、好ましくは１５〜２４ｄｙｎ／ｃｍの範囲にあることが基材フィルムとの密着性の点からみて好ましい。
鋳型のシェア（Ｓｈａｒｅ）ゴム硬度は、１５〜８０、好ましくは２０〜６０であることが、型取り性能や凹部形状の維持、剥離性の点からみて好ましい。
鋳型の表面粗さ（二乗平均粗さ（ＲＭＳ））は、０．２μｍ以下、好ましくは０．１μｍ以下にすることが、型取り性能の点からみて好ましい。
【００５２】
また、鋳型は、紫外線領域及び／又は可視領域において光透過性であることが好ましい。鋳型が可視領域において光透過性であることが好ましいのは、以下の２）の工程において鋳型をクラッドフィルムに密着させる際に位置決めが容易に行え、また以下の３）の工程において、コア形成用硬化性樹脂が鋳型凹部に充填される様子が観察でき、充填完了等が容易に確認しうるからである。また鋳型が紫外領域において光透過性であることが好ましいのは、コア形成用硬化性樹脂として紫外線硬化性樹脂を用いる場合に、鋳型を透して紫外線硬化を行うためであり、鋳型の紫外領域（２５０〜４００ｎｍ）における透過率が８０％以上であることが好ましい。
【００５３】
前記硬化性オルガノポリシロキサン、中でも硬化後シリコーンゴムとなる液状シリコーンゴムは、クラッドフィルムとの密着性と剥離性という相反した特性に優れ、ナノ構造を転写する能力を持ち、シリコーンゴムとクラッドフィルムを密着させると液体の侵入を防ぐことができる。このようなシリコーンゴムを用いた鋳型は、高精度に原盤を転写し、クラッドフィルムに良く密着するため、鋳型とクラッドフィルムの間の凹部のみに効率良くコア形成用樹脂を充填することが可能となり、さらにクラッドフィルムと鋳型の剥離も容易である。従って、この鋳型からは高精度に形状を維持した高分子導波路を、極めて簡便に作製することができる。
【００５４】
２）鋳型に、鋳型との密着性が良好な下部クラッドフィルムを密着させる工程
本発明の高分子光導波路から作製される光学素子は、種々の階層における光配線に用いられるので、前記クラッドフィルムの材料は光学素子の用途に応じ、屈折率、光透過性等の光学的特性、機械的強度、耐熱性、鋳型との密着性、フレキシビリティー等を考慮して選択される。
【００５５】
前記フィルムとしては、指環式アクリル樹脂フィルム、指環式オレフィン樹脂フィルム、三酢酸セルロースフィルム、含フッ素樹脂フィルム等が挙げられる。フィルム基材の屈折率は、導波路コアとの屈折率差を確保するため、１．５５より小さく、好ましくは１．５２より小さくすることが望ましい。クラッドフィルムは可撓性を有していることが好ましい。
前記脂環式アクリル樹脂フィルムとしてはトリシクロデカン等の脂肪族環状炭化水素をエステル置換基に導入した、ＯＺ−１０００、ＯＺ−１１００（日立化成（株）製）等が用いられる。
【００５６】
また、指環式オレフィン樹脂フィルムとしては、主鎖にノルボルネン構造を有するもの、及び主鎖にノルボルネン構造を有し、かつ側鎖にアルキルオキシカルボニル基（アルキル基としては炭素数１から６のものやシクロアルキル基）等の極性基をもつものが挙げられる。中でも前記のごとき主鎖にノルボルネン構造を有しかつ側鎖にアルキルオキシカルボニル基等の極性基をもつ指環式オレフィン樹脂は、低屈折率（屈折率が１．５０近辺であり、コア・クラッドの屈折率の差を確保できる）及び高い光透過性等の優れた光学特性と有し、鋳型との密着性に優れ、更に耐熱性に優れているので特に本発明の光導波路シートの作製に適している。
【００５７】
また、前記クラッドフィルムの厚さは、積層する際のハンドリングの容易さや、光導波路フィルムに与える機械的強度を保つために、少なくとも２０μｍあることが望ましい。フィルムの厚さが２０μｍより薄いと製造時に導波路コア部分に曲げの力が加わり、コア部分に歪みが入り易く、歩留まりの悪化もしくは性能が著しく低下する。また、光導波路フィルムの機械強度を確保する意味ではクラッドフィルムは厚い方が望ましい。
【００５８】
一方、クラッドフィルムは、受光素子及び発光素子にマイクロレンズを介さず、またモニター光は導波路コアから空気に出て伝搬するため、その厚さはそのまま、光導波路フィルムの光路変換用ミラー面と発光点との間の光路長、及び導波光が漏出する切れ込み部から該漏出した導波光を光路変換する面、そして受光素子の受光点との間の光路長となる。従って、結合効率を高めるためにはクラッドフィルムの厚さは薄い方が望ましい。このことを考慮すると、クラッドフィルムの厚さ上限は、２００μｍ以下、望ましくは１００μｍ以下更に望ましくは７０μｍ以下となる。
【００５９】
３）下部クラッドフィルムを密着させた鋳型の凹部の一端にある貫通孔に、コア形成用硬化性樹脂を充填し、鋳型の凹部の他端にある貫通孔から減圧吸引してコア形成用硬化性樹脂を前記鋳型に凹部に充填する工程
この工程においては、コア形成用硬化性樹脂を、該樹脂の進入部側に設けた貫通孔に充填し、該樹脂の排出側に設けた貫通孔から減圧吸引して、鋳型とクラッドフィルムとの間に形成された空隙（鋳型の凹部）に充填する。減圧吸引することにより、鋳型とクラッドフィルムとの密着性が向上し、気泡の混入を避けることができる。減圧吸引は、例えば、吸引管を排出部側に設けた貫通孔に挿入し、吸引管をポンプにつなげて行われる。
コア形成用硬化性樹脂としては、放射線硬化性、電子線硬化性、熱硬化性等の樹脂を用いることができ、中でも紫外線硬化性樹脂及び熱硬化性樹脂が好ましく用いられる。
前記コア形成用の紫外線硬化性樹脂又は熱硬化性樹脂としては、紫外線硬化性又は熱硬化性のモノマー、オリゴマー若しくはモノマーとオリゴマーの混合物が好ましく用いられる。
【００６０】
また、前記紫外線硬化性樹脂として、エポキシ系、ポリイミド系、アクリル系紫外線硬化性樹脂が好ましく用いられる。
コア形成用硬化性樹脂は、毛細管現象により鋳型とクラッドフィルムの間に形成された空隙（鋳型の凹部）に充填されるため、用いるコア形成用硬化性樹脂はそれが可能なように十分低粘度であることが必要である。従って、前記硬化性樹脂の粘度は、１０〜２０００ｍＰａ・ｓ、望ましくは２０〜１０００ｍＰａ・ｓ、更に望ましくは３０〜５００ｍＰａ・ｓにするのが好ましい。
【００６１】
この他に原盤に形成された光導波路コアに対応する凸部が有する元の形状を高精度に再現するため、前記硬化性樹脂の硬化前後の体積変化の小さいことが必要である。例えば、体積が減少すると導波損失の原因になる。従って、コア形成用硬化性樹脂は、体積変化ができるだけ小さいものが望ましく、１０％以下、好ましくは６％以下であるのが望ましい。溶剤を用いて低粘度化することは、硬化前後の体積変化が大きいので、できれば避ける方が好ましい。
【００６２】
コア形成用硬化性樹脂の硬化後の体積変化（収縮）を小さくするため、前記樹脂にポリマーを添加することができる。前記ポリマーはコア形成用硬化性樹脂との相溶性を有し、かつ該樹脂の屈折率、弾性率、透過性に悪影響を及ぼさないものが好ましい。またポリマーを添加することにより体積変化を小さくする他、粘度や硬化樹脂のガラス転移点を高度に制御できる。前記ポリマーとしては、例えばアクリル系、メタクリル酸系、エポキシ系のものが用いられるがこれに限定されるものではない。
【００６３】
コア形成用硬化性樹脂の硬化物の屈折率は、クラッドとなる前記フィルム（以下５）の工程における積層するクラッドフィルムを含む）より大きいことが必要で、１．５０以上、好ましくは１．５３以上である。クラッド（以下の５）の工程における積層するクラッドフィルムを含む）と導波路コアの屈折率の差は、０．０１以上、好ましくは０．０２以上である。
【００６４】
４）充填したコア形成溶硬化性樹脂を硬化させ、鋳型を下部クラッドフィルムから剥離する工程
この工程では充填したコア形成用硬化性樹脂を硬化させる。紫外線硬化性樹脂を硬化させるには、紫外線ランプ、紫外線ＬＥＤ、紫外線照射装置等が用いられ、熱硬化性樹脂を硬化させるには、オーブン中での加熱等が用いられる。
また前記１）〜３）の工程で用いる鋳型は、屈折率等の条件を満たせばそのまま積層するクラッドフィルムに用いることも可能で、この場合には、鋳型を剥離する必要はなく、そのまま積層するクラッドフィルムとして利用することができる。この場合、鋳型とコア材料の接着性を向上させるために鋳型をオゾン処理することが好ましい。
【００６５】
５）導波路コアが形成された下部クラッドフィルムの上に上部クラッドフィルムを形成する工程
導波路コアが形成された下部クラッドフィルムの上に上部クラッドフィルムを形成するが、積層する上部クラッドフィルムとしては、フィルム（例えば前記２）の工程で用いたようなクラッドフィルムが同様に用いられる）や、クラッド用硬化性樹脂を塗布して硬化させた層、高分子材料の溶剤溶液を塗布して乾燥して得られる高分子膜等が挙げられる。クラッド用硬化性樹脂としては、紫外線硬化性樹脂や熱硬化性樹脂が好ましく用いられ、例えば、紫外線硬化性又は熱硬化性のモノマー、オリゴマー若しくはモノマーとオリゴマーの混合物が用いられる。紫外線硬化性樹脂としては、アクリル系、エポキシ系等各種存在するが、無溶剤系のもので体積収縮率が４〜５％のものが市販されており入手可能である。紫外線硬化性樹脂を用いることによって、良好な光透過性を確保することができる。熱硬化性樹脂は紫外線硬化性樹脂に比べ体積収縮率はより小さいが、一般的にその反面光透過性が若干低下する。
【００６６】
クラッド用硬化性樹脂の硬化後の体積変化（収縮）を小さくするために、該樹脂と相溶性を有し、また該樹脂の屈折率、弾性率、透過特性に悪影響を及ぼさないポリマー（例えばメタクリル酸系、エポキシ系）を該樹脂に添加することができる。
【００６７】
積層する上部クラッドフィルムとしてフィルムを用いる場合は、接着剤を用いて貼り合わされるが、その際、接着剤の屈折率が該フィルムの屈折率が近いことが望ましい。用いる接着剤は紫外線硬化性樹脂又は熱硬化性樹脂が好ましく用いられ、例えば、紫外線硬化性又は熱硬化性のモノマー、オリゴマー若しくはモノマーとオリゴマーの混合物が用いられる。
前記紫外線硬化性樹脂又は熱硬化性樹脂の硬化後の体積変化（収縮）を小さくするために、積層するクラッドフィルムに添加するポリマーと同様のポリマーを添加することができる。
積層するクラッドフィルムの屈折率は、導波路コアとの屈折率差を確保するため、１．５５以下、好ましくは１．５２以下にすることが望ましい。また積層するクラッドフィルムの屈折率を前記フィルム基材の屈折率と同じにすることが、光の閉じ込めの点からみて好ましい。
【００６８】
６）上部クラッドフィルムまたは下部クラッドフィルムの表面から、導波路コアの一部に導波光が漏出する漏出面と、該漏出面から漏出した導波光を光路変換する光路変換面とを有する切れ込み部を形成する工程、
この工程においては、導波路コアの一部に導波光が漏出する漏出面と、該漏出した導波光を光路変換する光路変換面を有する切れ込み部を形成する。これは、既述の本発明の導波路型光モジュールにおいて説明したので説明を省略する。
【００６９】
また、前記６）の工程の前後に、既述のように光路変換用ミラー面を形成する工程を設けることができる。
【実施例】
【００７０】
以下に実施例を示し本発明をさらに具体的に説明するが、本発明はこれらの実施例により限定されるものではない。
【００７１】
［実施例１］
＜原盤の作製＞
Ｓｉ基板に厚膜レジスト（マイクロケミカル（株）製、ＳＵ−８）をスピンコート法で塗布した後、８０℃でプリベークし、フォトマスクを介して露光して、現像し、断面が正方形の４本の導波路コア凸部（幅：５０μｍ，高さ：５０μｍ，長さ：５０ｍｍ，２５０μｍピッチ）を形成した。次に、これを１２０℃でポストベークして、導波路コア作製用原盤を作製した。
【００７２】
＜鋳型の作製＞
次に、この原盤に離型剤を塗布した後、熱硬化性ジメチルシロキサン樹脂（ダウコウニングアジア社製：ＳＹＬＧＡＲＤ１８４）を流し込み、１２０℃で３０分間加熱して固化させた後剥離して、断面が正方形の光導波路用及びアライメントマーク用凸部に対応する凹部を持った鋳型（鋳型の厚さ：５ｍｍ）を作製した。
さらに、前記凹部の両端が露出するように鋳型凹部の両端にそれぞれ直径３ｍｍの貫通孔を形成し、下記紫外線硬化性樹脂の入出力部を作り鋳型とした。
【００７３】
＜光導波路フィルムの作製＞
この鋳型と、鋳型より一回り大きい設計膜厚１００μｍのフィルム基材（下部クラッドフィルム、ＪＳＲ（株）製，アートンフィルム，屈折率１．５１０）とを用意した。このフィルム基材と鋳型を密着させた。次に、鋳型に形成されている光導波路作製用凹部の各一端の孔に、粘度が１３００ｍＰａ・ｓの紫外線硬化性樹脂を数滴垂らし、ダイヤフラム式吸引ポンプ（最大吸引圧３３．２５ｋＰａ）で２０ｋＰａの吸引力で吸引したところ、前記各凹部に紫外線硬化性樹脂が充填された。次いで、５０ｍＷ／ｃｍ2の紫外光を鋳型を透して５分間照射して紫外線硬化させた。鋳型をフィルム基材から剥離したところ、フィルム基材上に前記原盤凸部と同じ形状の導波路コアが形成された。導波路コアの屈折率は１．５３であった。その上に屈折率１．５１のクラッド用紫外線硬化性樹脂及び厚さ１００μｍのアートンフィルム（上部クラッドフィルム）を積層し、５０ｍＷ／ｃｍ2の紫外光を１０分間照射して硬化させ、２枚のフィルム基材でサンドイッチ構造をもつ光導波路フィルムを作製した。さらにダイシングソーで導波路コアが中心に位置するように幅２ｍｍに切断し、さらに光ファイバとの接合部分を導波路コアと直交する方向に真直ぐ切断して垂直な鏡面を露出させた。
【００７４】
＜光路変換面の作製＞
前記垂直な鏡面から２５ｍｍ離れた位置に、まずＶＣＳＥＬ光を入力するための４５°ミラー面を作製した。これは、ダイシングソーに先端断面４５°形状のダイシングブレードを取り付け、ダイシングすることで作製した。さらに４５°ミラー面と垂直鏡面の間であって、４５°ミラー面先端部（光導波路フィルム先端部）から２ｍｍ離れた位置において、該光導波路フィルムの下部クラッドフィルム基材下表面から導波路コアに、導波路コア下面から５μｍの深さとなるように切れ込み部を作製した。この際、該切れ込み部略垂直面が、該光導波路フィルムの４５°ミラー面側となるように加工し、漏出した導波光を光路変換する面の傾斜角が４５°となるように加工した。
【００７５】
＜導波路型光モジュール作製＞
セラミックパッケージを用意し、発光素子として１×４ＶＣＳＥＬ（富士ゼロックス製）及び駆動ドライバを実装した。ＶＣＳＥＬに隣接して１×４のＰＤ（モニター用フォトディテクター（モニター用受光素子））を実装し、ＰＤからの出力を駆動ドライバのフィードバックポートに接続した。
光導波路フィルムを、クラッド用硬化性樹脂を用いて、ＶＣＳＥＬ及びＰＤ上に接着した。その際に４５°ミラー面の位置がＶＣＳＥＬ発光面に、途中の切れ込み部により形成された空隙にモニター用ＰＤが配置されるように接着した。
さらに光導波路フィルム端部に、市販のＭＴコネクタと互換性のあるコネクタを接着により取り付け、導波路型光モジュールを完成させた。
【００７６】
この光モジュールの挿入損失は、ＶＣＳＥＬの出力を基準として、２．８ｄＢで、各ポートのバラツキは、０．２ｄＢに収まった。
また、モニタＰＤで光出力の変化量が観測され、フィードバック制御によるＶＣＳＥＬの駆動電流を変化させることで、外部温度が８０℃まで安定した出力を確保した。
【００７７】
［比較例１］
モニター用ＰＤを持たないこと以外は、実施例１と同様にして、同様の構造の導波路型光モジュールを作製したところ、外部温度が２０℃の時に対して、８０℃まで上がったときの出力が１／１０に減少してしまった。
【００７８】
［実施例２］
＜原盤の作製＞
Ｓｉ基板に厚膜レジスト（マイクロケミカル（株）製、ＳＵ−８）をスピンコート法で塗布した後、８０℃でプリベークし、フォトマスクを通して露光して、現像し、断面が正方形の４本の光導波路凸部（幅：５０μｍ，高さ：５０μｍ，長さ：５０ｍｍ，２５０μｍピッチ）を形成した。次に、これを１２０℃でポストベークして、導波路コア作製用原盤を作製した。
【００７９】
＜鋳型の作製＞
次に、この原盤に離型剤を塗布した後、熱硬化性ジメチルシロキサン樹脂（ダウコウニングアジア社製：ＳＹＬＧＡＲＤ１８４）を流し込み、１２０℃で３０分間加熱して固化させた後剥離して、断面が正方形の光導波路用及びアライメントマーク用凸部に対応する凹部を持った型（鋳型の厚さ：５ｍｍ）を作製した。
さらに、前記凹部の両端が露出するように鋳型凹部の両端にそれぞれ直径３ｍｍの貫通孔を形成し、下記紫外線硬化性樹脂の入出力部を作り鋳型とした。
【００８０】
＜光導波路フィルムの作製＞
この鋳型と、鋳型より一回り大きい設計膜厚１００μｍのフィルム基材（下部クラッドフィルム、ＪＳＲ（株）製，アートンフィルム，屈折率１．５１０）とを用意した。このフィルム基材と鋳型を密着させた。次に、鋳型に形成されている光導波路作製用凹部の各一端の孔に、粘度が１３００ｍＰａ・ｓの紫外線硬化性樹脂を数滴垂らし、ダイヤフラム式吸引ポンプ（最大吸引圧３３．２５ｋＰａ）で２０ｋＰａの吸引力で吸引したところ、前記各凹部に紫外線硬化性樹脂が充填された。次いで、５０ｍＷ／ｃｍ2の紫外光を鋳型を透して５分間照射して紫外線硬化させた。鋳型をフィルム基材から剥離したところ、フィルム基材上に前記原盤凸部と同じ形状の導波路コアが形成された。導波路コアの屈折率は１．５３であった。その上に屈折率１．５１のクラッド用紫外線硬化性樹脂及び厚さ１００μｍのアートンフィルム（上部クラッドフィルム）を積層し、５０ｍＷ／ｃｍ2の紫外光を１０分間照射して硬化させ、２枚のフィルム基材でサンドイッチ構造をもつ光導波路フィルムを作製した。さらにダイシングソーで導波路コアが中心に位置するように幅２ｍｍに切断し、さらに光ファイバとの接合部分を導波路コアと直交する方向に真直ぐ切断して垂直な鏡面を露出させた。
【００８１】
＜光路変換面の作製＞
前記垂直な鏡面から２５ｍｍ離れた位置に、まずＶＣＳＥＬ光を入力するための４５°ミラー面を作製した。これは、ダイシングソーに先端断面４５°形状のダイシングブレードを取り付け、ダイシングすることで作製した。さらに４５°ミラー面と垂直鏡面の間であって、４５°ミラー面先端部（光導波路フィルム先端部）から２ｍｍ離れた位置において、該光導波路フィルムの下部クラッドフィルム基材下表面から導波路コアに、導波路コア下面から５μｍの深さとなるように切れ込み部を作製した。この際、該切れ込み部略垂直面が、該光導波路フィルムの４５°ミラー面側となるように加工し、漏出した導波光を光路変換する面の傾斜角が６０°となるように加工した。
【００８２】
＜導波路型光モジュール作製＞
セラミックパッケージを用意し、発光素子として１×４ＶＣＳＥＬ（富士ゼロックス製）及び駆動ドライバを実装した。ＶＣＳＥＬに隣接して１×４のＰＤ（モニター用フォトディテクター（モニター用受光素子））を実装し、ＰＤからの出力を駆動ドライバのフィードバックポートに接続した。
光導波路フィルムを、クラッド用硬化性樹脂を用いて、ＶＣＳＥＬ及びＰＤ上に接着した。その際に４５°ミラー面の位置がＶＣＳＥＬ発光面に、途中の切れ込み部により形成された空隙にモニター用ＰＤが配置されるように接着した。
導波路コアからの漏出光を光路変換させる面の傾斜が浅くなったことで、ＰＤ電極と駆動ドライバの結線用ボンディングワイヤーを配線するスペースが広がり、配置や実装がしやすくなった。
さらに光導波路フィルム端部に、市販のＭＴコネクタと互換性のあるコネクタを接着により取り付け、光モジュールを完成させた。
【００８３】
この光モジュールの挿入損失は、ＶＣＳＥＬの出力を基準として、２．８ｄＢで、各ポートのバラツキは、０．２ｄＢに収まった。
また、モニタＰＤで光出力の変化量が観測され、フィードバック制御によるＶＣＳＥＬの駆動電流を変化させることで、外部温度が８０℃まで安定した出力を確保した。
【００８４】
［実施例３］
＜原盤の作製＞
Ｓｉ基板に厚膜レジスト（マイクロケミカル（株）製、ＳＵ−８）をスピンコート法で塗布した後、８０℃でプリベークし、フォトマスクを通して露光して、現像し、断面が正方形の４本の光導波路凸部（幅：５０μｍ，高さ：５０μｍ，長さ：５０ｍｍ，２５０μｍピッチ）を形成した。次に、これを１２０℃でポストベークして、導波路コア作製用原盤を作製した。
【００８５】
＜鋳型の作製＞
次に、この原盤に離型剤を塗布した後、熱硬化性ジメチルシロキサン樹脂（ダウコウニングアジア社製：ＳＹＬＧＡＲＤ１８４）を流し込み、１２０℃で３０分間加熱して固化させた後剥離して、断面が正方形の光導波路用及びアライメントマーク用凸部に対応する凹部を持った型（鋳型の厚さ：５ｍｍ）を作製した。
さらに、前記凹部の両端が露出するように鋳型凹部の両端にそれぞれ直径３ｍｍの貫通孔を形成し、下記紫外線硬化性樹脂の入出力部を作り鋳型とした。
【００８６】
＜光導波路フィルムの作製＞
この鋳型と、鋳型より一回り大きい設計膜厚１００μｍのフィルム基材（下部クラッドフィルム、ＪＳＲ（株）製，アートンフィルム，屈折率１．５１０）とを用意した。このフィルム基材と鋳型を密着させた。次に、鋳型に形成されている光導波路作製用凹部の各一端の孔に、粘度が１３００ｍＰａ・ｓの紫外線硬化性樹脂を数滴垂らし、ダイヤフラム式吸引ポンプ（最大吸引圧３３．２５ｋＰａ）で２０ｋＰａの吸引力で吸引したところ、前記各凹部に紫外線硬化性樹脂が充填された。次いで、５０ｍＷ／ｃｍ2の紫外光を鋳型を透して５分間照射して紫外線硬化させた。鋳型をフィルム基材から剥離したところ、フィルム基材上に前記原盤凸部と同じ形状の導波路コアが形成された。導波路コアの屈折率は１．５３であった。その上に屈折率１．５１のクラッド用紫外線硬化性樹脂及び厚さ１００μｍのアートンフィルム（上部クラッドフィルム）を積層し、５０ｍＷ／ｃｍ2の紫外光を１０分間照射して硬化させ、２枚のフィルム基材でサンドイッチ構造をもつ光導波路フィルムを形成した。さらにダイシングソーで導波路コアが中心に位置するように幅２ｍｍに切断し、さらに光ファイバとの接合部分を導波路コアと直交する方向に真直ぐ切断して垂直な鏡面を露出させた。
【００８７】
＜光路変換面の作製＞
前記垂直な鏡面から２５ｍｍ離れた位置に、まずＶＣＳＥＬ光を入力するための４５°ミラー面を作製した。これは、ダイシングソーに先端断面４５°形状のダイシングブレードを取り付け、ダイシングすることで作製した。さらに４５°ミラー面と垂直鏡面の間であって、４５°ミラー面先端部（光導波路フィルム先端部）から２ｍｍ離れた位置において、該光導波路フィルムの上部クラッドフィルム基材上表面から導波路コアに、導波路コア上面から５μｍの深さとなるように４５°の切れ込み部を作製した。この際、該切れ込み部略垂直面が、該光導波路フィルムの４５°ミラー面側となるように加工し、漏出した導波光を光路変換する面も４５°となるように加工した。
【００８８】
＜導波路型光モジュール作製＞
セラミックパッケージを用意し、発光素子として１×４ＶＣＳＥＬ（富士ゼロックス製）及び駆動ドライバを実装した。
光導波路フィルムを、クラッド用硬化性樹脂を用いて、ＶＣＳＥＬに接着した。その際に４５°ミラー面の位置がＶＣＳＥＬ発光面に配置されるように接着した。
次に、裏面入射型ＰＤ（浜松ホトニクス製）を、光導波路フィルムの途中切れ込み部で漏出し光路変換された導波光がモニターできる位置に合わせ、光導波路フィルム上に接着し、該裏面入射型ＰＤからの出力を駆動ドライバのフィードバックポートに接続した。
モニターするための光導波路フィルムの途中切れ込み部を、該フィルム上面から加工することで、ダイシングソー切削による、４５°ミラー面形成と、該切れ込み部の形成が、同一工程で行えるため、工程削減、ハンドリング作業の低減及び該作業に伴う精度バラツキ抑制を行うことができた。
さらに光導波路フィルム端部に、市販のＭＴコネクタと互換性のあるコネクタを接着により取り付け、導波路型光モジュールを完成させた。
【００８９】
この導波路型光モジュールの挿入損失は、ＶＣＳＥＬの出力を基準として、２．８ｄＢで、各ポートのバラツキは、０．２ｄＢに収まった。
また、モニタＰＤで光出力の変化量が観測され、フィードバック制御によるＶＣＳＥＬの駆動電流を変化させることで、外部温度が８０℃まで安定した出力を確保した。
【図面の簡単な説明】
【００９０】
【図１】本発明の導波路型光モジュールの態様を示す図であり、図１（Ａ）及び図１（Ｂ）は、切れ込み部がセラミックパッケージ側である下側に形成されている態様を、図１（Ｃ）は、切れ込み部がセラミックパッケージと反対側に形成されている態様を示す。
【図２】本発明の導波路型光モジュールの態様を示す図で、図２（Ａ）は平面図を、図２（Ｂ）はＸ−Ｘ断面図を、図２（Ｃ）はＹ−Ｙ断面図を示す。
【図３】図２（Ａ）のＡ部分を示す詳細図である。
【図４】光導波路フィルムの作製プロセスを示す概念図である。
【符号の説明】
【００９１】
１０    光導波路フィルム
１０ａ  光路変換用ミラー面
１２    下部クラッドフィルム
１４    導波路コア
１６    上部クラッドフィルム
１８    切れ込み部
１８ａ  漏出面
１８ｂ  光路変換面
２０    発光素子
３０    モニター用受光素子
４０    セラミックパッケージ
６０    コネクタ
【図１】
2006208794.tif 000003
【図２】
2006208794.tif 000004
【図３】
2006208794.tif 000005
【図４】
2006208794.tif 000006